СПОСОБ СЕЛЕКТИВНОГО ГИДРИРОВАНИЯ ФЕНИЛАЦЕТИЛЕНА В ПРИСУТСТВИИ СТИРОЛА С ИСПОЛЬЗОВАНИЕМ КОМПОЗИТНОГО СЛОЯ

1. Способ селективного гидрирования фенилацетилена в присутствии стирола проводимого в объединенном слое, который включает пропускание в условиях реакции гидрирования исходного потока углеводородной фракции, содержащей фенилацетилен и стирол, через объединенный слой в реакторе, содержащий катализатор А и катализатор В, чтобы последовательно привести в контакт исходный поток с катализатором А и катализатором В, причем катализатор А представляет собой катализатор на основе никеля, катализатор В представляет собой по меньшей мере один катализатор, выбранный из группы, состоящей из катализатора на основе палладия и катализатора на основе меди, и весовое соотношение загруженного катализатора А к загруженному катализатору В составляет от 0,5:1 до 5:1.
-1
2. Способ по п.1, в котором условия реакции гидрирования включают: температуру на входе реактора от 15 до 100°C; объемную скорость (WHSV) от 0,01 до 100 час; молярное соотношение водород/фенилацетилен от 1:1 до 30:1, и реакционное давление от -0,08 до 5 МПа.
3. Способ по п.1, в котором катализатор А в качестве носителя содержит по меньшей мере один носитель, выбранный из группы, состоящей из оксида кремния, оксида магния, оксида алюминия и молекулярных сит, и содержит никель в количестве от 8 до 50 вес.% в пересчете на носитель.
4. Способ по п.3, в котором катализатор А содержит оксид кремния и/или оксид алюминия в качестве носителя и содержит никель в количестве от 10 до 40 вес.% в пересчете на носитель.
5. Способ по п.1, в котором катализатор В в качестве носителя содержит по меньшей мере один носитель, выбранный из группы, состоящей из оксида кремния, оксида магния, оксида алюминия и молекулярных сит, причем катализатор на основе палладия, в качестве катализатора В, содержит палладий в количестве от 0,1 до 5 вес.% в пересчете на носитель, а катализатор на основе меди, в качестве катализатора В, содержит медь в количестве от 10 до 60 вес.% в пересчете на носитель.
6. Способ по п.1, в котором катализатор В представляет собой катализатор на основе палладия, который содержит оксид кремния и/или оксид алюминия в качестве носителя, и содержит палладий в количестве от 0,2 до 3 вес.% в пересчете на носитель.
-1
7. Способ по п.1, в котором условия реакции гидрирования включают: температуру на входе реактора от 25 до 60°C; WHSV от 0,1 до 20 час; молярное соотношение водород/фенилацетилен от 1:1 до 20:1, и реакционное давление от 0,1 до 3,0 МПа.
8. Способ по п.1, в котором фенилацетилен- и стирол-содержащая углеводородная фракция исходного потока содержит от 20 до 60 вес.% стирола и от 0,03 до 2 вес.% фенилацетилена.
9. Способ по п.1, в котором фенилацетилен- и стирол-содержащая углеводородная фракция исходного потока представляет собой С8 фракцию, выделенную из пиролизного бензина.